НОВАЯ МОЛЕКУЛЯРНО-СИТОВАЯ КОМПОЗИЦИЯ ЕММ-13, СПОСОБЫ ЕЕ ПОЛУЧЕНИЯ И ПРИМЕНЕНИЯ

1. Молекулярное сито, которое в свежеприготовленной и прокаленной формах имеет рентгенограмму, включающую пики, соответствующие дифракционным максимумам при 13,18±0,25, 12,33±0,23, 11,05±0,2 и 9,31±0,2 Å, причем между указанными пиками, соответствующими дифракционным максимумам при 11,05±0,2 и 9,31±0,2 Å, находится область без пиков, причем измеренная интенсивность, для которой сделана поправка на уровень фона, в низшей точке указанной области без пиков составляет менее 50% от значения интенсивности, соответствующей аналогичному межплоскостному расстоянию на линии, соединяющей пики, соответствующие дифракционным максимумам при 11,05±0,2 и 9,31±0,2 Å; указанное молекулярное сито содержит менее чем 1,6 мас.% Ti.
2. Молекулярное сито по п.1, которое в свежеприготовленной и прокаленной формах имеет рентгенограмму, дополнительно включающую пики при 3,57±0,07 и 3,42±0,07 Å.
3. Молекулярное сито по п.1, которое в свежеприготовленной и прокаленной формах имеет рентгенограмму, дополнительно включающую пик при 6,9±0,15 Å.
4. Молекулярное сито по п.1, имеющее состав, включающий следующее молярное отношение:
2
3
2
XO:(n)YO,
в котором Х представляет собой трехвалентный атом элемента, представляющий собой, по меньшей мере, один из следующих атомов: алюминий, бор, железо и галлий, Y представляет собой четырехвалентный атом элемента, представляющий собой, по меньшей мере, один из следующих атомов: кремний, германий, а n составляет, по меньшей мере, примерно 30.
2
5. Молекулярное сито по п.1, которое в свежеприготовленной форме, на безводной основе и в отношении количества молей оксида на n моль YO, имеет следующую формулу:
2
2
3
2
(0,005-1)MO:(1-4)R:XO:nYO,
в которой М представляет собой щелочной или щелочноземельный металл, n составляет, по меньшей мере, 30, a R представляет собой органическую структуру.
6. Молекулярное сито по п.4, в котором указанное n составляет от 30 до 150.
7. Молекулярное сито по п.4, в котором указанное n составляет от 30 до 60.
8. Молекулярное сито по п.4, в котором Х представляет собой алюминий, а Y представляет собой кремний.
9. Молекулярное сито по п.1, включающее менее чем 1 мас.% Ti.
10. Молекулярное сито по п.1, адсорбционная емкость которого в отношении триметилпиридина составляет, по меньшей мере, 150 мкмоль/г.
11. Молекулярное сито по п.1, адсорбционная емкость которого в отношении триметилпиридина составляет, по меньшей мере, 200 мкмоль/г.
12. Молекулярное сито по п.1, дополнительно включающее каркас тетраэдрических атомов, связанных мостиками из атомов кислорода, тетраэдрический атомный каркас определяется атомными координатами элементарной ячейки в нанометрах, указанными в нижеприведенной таблице, причем каждое положение, заданное координатами, может меняться в пределах ±0,05 нм:
Атом
х/а
y/b
z/c
U<sub>изотр.</sub>
зан.
Т1
0,6667
0,3333
0,1126(2)
0,00649
1,0
Т2
0,4652(5)
0,2326(3)
0,1754(3)
Т3
0,3901(5)
0,0
0,1897(4)
Атом
х/а
y/b
z/c
U<sub>изотр.</sub>
зан.
T4
0,6667
0,3333
0,2403(4)
T5
0,6667
0,3333
0,3575(4)
Т6
0,3894(5)
0,0
0,3050(4)
Т7
0,4215(5)
0,2108(2)
0,3593(3)
Т8
0,2502(5)
0,1251(3)
0,4450(2)
Т9
0,6667
0,3333
0,0
О10
0,6667
0,3333
0,0562(1)
0,010
1,0
O11
0,5420(3)
0,2710(1)
0,1282(2)
О12
0,3876(5)
0,1037(2)
0,1681(4)
О13
0,5408(3)
0,2704(2)
0,2230(3)
О14
0,6667
0,3333
0,2991(4)
О15
0,3725(2)
0,0
0,2473(3)
О16
0,5
0,0
0,176(1)
О17
0,5
0,0
0,318(1)
О18
0,3951(6)
0,1062(3)
0,3279(3)
О19
0,5453(3)
0,2727(1)
0,3786(4)
О20
0,3519(7)
0,1759(4)
0,4087(3)
О21
0,1806(5)
0,0
0,4320(3)
О22
0,2928(8)
0,1464(4)
0,5
Внекаркасные:
Т23
0,4499
0,1812
0,0686
0,025
0,355
Т24
0,2477
0,1232
0,0360
0,025
0,160
Приближенно:
О25
0,663
0,452
0,0
0,025
0,099
13. Способ получения свежеприготовленного кристаллического молекулярного сита EMM-13, включающий следующие стадии:
(а) обеспечение смеси, включающей МСМ-22-Р и кислотный материал, имеющий концентрацию не более 10 N, необязательно, темплат;
(б) обработка смеси при определенных условиях с получением продукта, включающего свежеприготовленный EMM-13, причем условия обработки включают температуру обработки, составляющую от 50 до 250°С, и продолжительность обработки, составляющую от 0,01 до 240 ч; и
(в) выделение указанного свежеприготовленного кристаллического молекулярного сита ЕММ-13.
14. Способ получения прокаленного кристаллического молекулярного сита ЕММ-13, включающий стадию прокаливания указанного свежеприготовленного кристаллического молекулярного сита ЕММ-13 по п.13 при условиях прокаливания.
15. Способ превращения углеводородов, включающий стадию контактирования углеводородного сырья с указанным кристаллическим молекулярным ситом по п.1 при условиях превращения углеводородов.